(57)【要約】      （修正有）【課題】偏摩耗の発生が抑制された電子写真感光体の提供。【解決手段】基体上に感光層（電荷発生層および電荷輸送層）を有し、最表面層（電荷輸送層）として、下記一般式（Ａ）で表される構造単位を含んで構成されるポリカーボネート樹脂と、全固形分に対する質量比率で２０質量％以上３０質量％以下のフッ素樹脂粒子と、を含んで構成された層を有する電子写真感光体。2013195970.tif 000014（一般式（Ａ）中、Ｒ１及びＲ２は、各々独立にハロゲン原子、炭素数１以上６以下のアルキル基、炭素数５以上７以下のシクロアルキル基、又は炭素数６以上１２以下のアリール基を表す。ａ及びｂは、各々独立に０以上４以下の整数を表す。）【選択図】なし【特許請求の範囲】
【請求項１】
基体上に感光層を少なくとも有し、
最表面層として、下記一般式（Ａ）で表される構造単位を含んで構成されるポリカーボネート樹脂と、全固形分に対する質量比率で２０質量％以上３０質量％以下のフッ素樹脂粒子と、を含んで構成された層を有する電子写真感光体。
【化１】
2013195970.tif 000012
（一般式（Ａ）中、Ｒ１及びＲ２は、各々独立にハロゲン原子、炭素数１以上６以下のアルキル基、炭素数５以上７以下のシクロアルキル基、又は炭素数６以上１２以下のアリール基を表す。ａ及びｂは、各々独立に０以上４以下の整数を表す。）
【請求項２】
前記ポリカーボネート樹脂が、前記一般式（Ａ）で表される構造単位と、下記一般式（Ｂ）で表される構造単位と、を持つ共重合体である請求項１に記載の電子写真感光体。
【化２】
2013195970.tif 000013
（一般式（Ｂ）中、Ｒ３及びＲ４は、各々独立にハロゲン原子、炭素数１以上６以下のアルキル基、炭素数５以上７以下のシクロアルキル基、又は炭素数６以上１２以下のアリール基を表す。ｃ及びｄは、各々独立に０以上４以下の整数を表す。Ｘは、−ＣＲ５Ｒ６−（但し、Ｒ５及びＲ６は、各々独立に水素原子、トリフルオロメチル基、炭素数１以上６以下のアルキル基、又は炭素数６以上１２以下のアリール基を表す。）、炭素数５以上１１以下の１，１−シクロアルキレン基、炭素数２以上１０以下のα，ω−アルキレン基、−Ｏ−、−Ｓ−、−ＳＯ−、又は−ＳＯ２−を表す。）
【請求項３】
請求項１に記載の電子写真感光体と、
前記電子写真感光体を帯電させる帯電装置と、
帯電された前記電子写真感光体の表面を露光し静電潜像を形成する潜像形成装置と、
前記電子写真感光体の表面に形成された前記静電潜像を現像してトナー像を形成する現像装置と、
前記電子写真感光体の表面に形成された前記トナー像を記録媒体の表面に転写する転写装置と、
を備える画像形成装置。
【請求項４】
前記帯電装置が、直流電圧の印加により前記電子写真感光体を帯電させる接触型の帯電部材を備える装置である請求項３に記載の画像形成装置。
【請求項５】
前記転写装置により前記トナー像を前記記録媒体の表面に転写した後、かつ前記帯電装置により前記電子写真感光体を帯電させる前において、前記電子写真感光体における電荷を除電する除電装置を有する請求項３または請求項４に記載の画像形成装置。
【請求項６】
画像形成装置に対して着脱自在であり、
請求項１に記載の電子写真感光体と、
前記電子写真感光体を帯電させる帯電装置、帯電された前記電子写真感光体の表面を露光し静電潜像を形成する潜像形成装置、前記電子写真感光体の表面に形成された静電潜像を現像してトナー像を形成する現像装置、前記電子写真感光体の表面に形成された前記トナー像を記録媒体の表面に転写する転写装置、電子写真感光体における電荷を除電する除電装置および前記電子写真感光体の表面をクリーニングするクリーニング装置の群から選ばれる少なくとも１種と、
を備えるプロセスカートリッジ。
【請求項７】
前記群のうち、少なくとも前記帯電装置を備え、
該帯電装置が、直流電圧の印加により前記電子写真感光体を帯電させる接触型の帯電部材を備える装置である請求項６に記載のプロセスカートリッジ。
【請求項８】
前記群のうち、少なくとも前記除電装置を備え、
該除電装置が、前記転写装置により前記トナー像を前記記録媒体の表面に転写した後、かつ前記帯電装置により前記電子写真感光体を帯電させる前において、前記電子写真感光体における電荷を除電する装置である請求項６または請求項７に記載のプロセスカートリッジ。
【発明の詳細な説明】
【技術分野】
【０００１】
本発明は、電子写真感光体、画像形成装置、及びプロセスカートリッジに関する。
【背景技術】
【０００２】
従来の電子写真方式の画像形成装置においては、帯電、露光、現像、転写のプロセスを通じて電子写真感光体の表面上に形成したトナー像を記録媒体に転写させる態様が採用されている。
【０００３】
例えば、特許文献１には、導電性支持体上の感光層の表面層に一次粒径０．３μｍ以下のフッ素系樹脂を含有している感光体を用いた態様が開示されている。
【０００４】
特許文献２には、感光層中に結着樹脂として少なくとも特定のポリカーボネート共重合体と、電荷移動剤として特定のスチルベン化合物と、アミン系酸化防止剤を含有する感光体を用いた態様が開示されている。
【先行技術文献】
【特許文献】
【０００５】
【特許文献１】特開２００４−０４５８５８号公報
【特許文献２】特開２００８−２５６８５１号公報
【発明の概要】
【発明が解決しようとする課題】
【０００６】
本発明の課題は、偏摩耗の発生が抑制された電子写真感光体を提供することである。
【課題を解決するための手段】
【０００７】
上記課題は、以下の手段により解決される。即ち、
請求項１に係る発明は、
基体上に感光層を少なくとも有し、
最表面層として、下記一般式（Ａ）で表される構造単位を含んで構成されるポリカーボネート樹脂と、全固形分に対する質量比率で２０質量％以上３０質量％以下のフッ素樹脂粒子と、を含んで構成された層を有する電子写真感光体である。
【０００８】
【化１】
2013195970.tif 000002
【０００９】
（一般式（Ａ）中、Ｒ１及びＲ２は、各々独立にハロゲン原子、炭素数１以上６以下のアルキル基、炭素数５以上７以下のシクロアルキル基、又は炭素数６以上１２以下のアリール基を表す。ａ及びｂは、各々独立に０以上４以下の整数を表す。）
である。
【００１０】
請求項２に係る発明は、
前記ポリカーボネート樹脂が、前記一般式（Ａ）で表される構造単位と、下記一般式（Ｂ）で表される構造単位と、を持つ共重合体である請求項１に記載の電子写真感光体である。
【００１１】
【化２】
2013195970.tif 000003
【００１２】
（一般式（Ｂ）中、Ｒ３及びＲ４は、各々独立にハロゲン原子、炭素数１以上６以下のアルキル基、炭素数５以上７以下のシクロアルキル基、又は炭素数６以上１２以下のアリール基を表す。ｃ及びｄは、各々独立に０以上４以下の整数を表す。Ｘは、−ＣＲ５Ｒ６−（但し、Ｒ５及びＲ６は、各々独立に水素原子、トリフルオロメチル基、炭素数１以上６以下のアルキル基、又は炭素数６以上１２以下のアリール基を表す。）、炭素数５以上１１以下の１，１−シクロアルキレン基、炭素数２以上１０以下のα，ω−アルキレン基、−Ｏ−、−Ｓ−、−ＳＯ−、又は−ＳＯ２−を表す。）
【００１３】
請求項３に係る発明は、
請求項１に記載の電子写真感光体と、
前記電子写真感光体を帯電させる帯電装置と、
帯電された前記電子写真感光体の表面を露光し静電潜像を形成する潜像形成装置と、
前記電子写真感光体の表面に形成された前記静電潜像を現像してトナー像を形成する現像装置と、
前記電子写真感光体の表面に形成された前記トナー像を記録媒体の表面に転写する転写装置と、
を備える画像形成装置である。
【００１４】
請求項４に係る発明は、
前記帯電装置が、直流電圧の印加により前記電子写真感光体を帯電させる接触型の帯電部材を備える装置である請求項３に記載の画像形成装置である。
【００１５】
請求項５に係る発明は、
前記転写装置により前記トナー像を前記記録媒体の表面に転写した後、かつ前記帯電装置により前記電子写真感光体を帯電させる前において、前記電子写真感光体における電荷を除電する除電装置を有する請求項３または請求項４に記載の画像形成装置である。
【００１６】
請求項６に係る発明は、
画像形成装置に対して着脱自在であり、
請求項１に記載の電子写真感光体と、
前記電子写真感光体を帯電させる帯電装置、帯電された前記電子写真感光体の表面を露光し静電潜像を形成する潜像形成装置、前記電子写真感光体の表面に形成された静電潜像を現像してトナー像を形成する現像装置、前記電子写真感光体の表面に形成された前記トナー像を記録媒体の表面に転写する転写装置、電子写真感光体における電荷を除電する除電装置および前記電子写真感光体の表面をクリーニングするクリーニング装置の群から選ばれる少なくとも１種と、
を備えるプロセスカートリッジである。
【００１７】
請求項７に係る発明は、
前記群のうち、少なくとも前記帯電装置を備え、
該帯電装置が、直流電圧の印加により前記電子写真感光体を帯電させる接触型の帯電部材を備える装置である請求項６に記載のプロセスカートリッジである。
【００１８】
請求項８に係る発明は、
前記群のうち、少なくとも前記除電装置を備え、
該除電装置が、前記転写装置により前記トナー像を前記記録媒体の表面に転写した後、かつ前記帯電装置により前記電子写真感光体を帯電させる前において、前記電子写真感光体における電荷を除電する装置である請求項６または請求項７に記載のプロセスカートリッジである。
【発明の効果】
【００１９】
請求項１に係る発明によれば、最表面層として、前記一般式（Ａ）で表される構造単位を含んで構成されるポリカーボネート樹脂と、全固形分に対する質量比率で２０質量％以上３０質量％以下のフッ素樹脂粒子と、を含んで構成された層を有しない場合に比べ、偏摩耗の発生が抑制された電子写真感光体が提供される。
【００２０】
請求項２に係る発明によれば、ポリカーボネート樹脂が、前記一般式（Ａ）で表される構造単位と、前記一般式（Ｂ）で表される構造単位と、を持つ共重合体でない場合に比べ、偏摩耗の発生が抑制された電子写真感光体が提供される。
【００２１】
請求項３に係る発明によれば、最表面層として、前記一般式（Ａ）で表される構造単位を含んで構成されるポリカーボネート樹脂と、全固形分に対する質量比率で２０質量％以上３０質量％以下のフッ素樹脂粒子と、を含んで構成された層を有する電子写真感光体を備えない場合に比べ、得られる画像における画像濃度ムラの発生が抑制された画像形成装置が提供される。
【００２２】
請求項４に係る発明によれば、帯電装置が直流電圧の印加により電子写真感光体を帯電させる接触型の帯電部材を備える装置でない場合に比べ、得られる画像における画像濃度ムラの発生が効率的に抑制された画像形成装置が提供される。
【００２３】
請求項５に係る発明によれば、電子写真感光体における電荷を除電する除電装置を有しない場合に比べ、得られる画像における画像濃度ムラの発生が効率的に抑制された画像形成装置が提供される。
【００２４】
請求項６に係る発明によれば、最表面層として、前記一般式（Ａ）で表される構造単位を含んで構成されるポリカーボネート樹脂と、全固形分に対する質量比率で２０質量％以上３０質量％以下のフッ素樹脂粒子と、を含んで構成された層を有する電子写真感光体を備えない場合に比べ、得られる画像における画像濃度ムラの発生が抑制されたプロセスカートリッジが提供される。
【００２５】
請求項７に係る発明によれば、帯電装置が直流電圧の印加により電子写真感光体を帯電させる接触型の帯電部材を備える装置でない場合に比べ、得られる画像における画像濃度ムラの発生が効率的に抑制されたプロセスカートリッジが提供される。
【００２６】
請求項８に係る発明によれば、電子写真感光体における電荷を除電する除電装置を有しない場合に比べ、得られる画像における画像濃度ムラの発生が効率的に抑制されたプロセスカートリッジが提供される。
【図面の簡単な説明】
【００２７】
【図１】本実施形態に係る電子写真感光体を示す概略断面図である。
【図２】本実施形態に係る電子写真感光体を示す概略断面図である。
【図３】本実施形態に係る画像形成装置を示す概略構成図である。
【図４】本実施形態に係る画像形成装置及びプロセスカートリッジを示す概略構成図である。
【発明を実施するための形態】
【００２８】
以下、本発明の一例である実施形態について説明する。
【００２９】
本実施形態に係る電子写真感光体（以下単に「感光体」とも称す）は、基体上に感光層を少なくとも有し、最表面層として、下記一般式（Ａ）で表される構造単位を含んで構成されるポリカーボネート樹脂と、全固形分に対する質量比率で２０質量％以上３０質量％以下のフッ素樹脂粒子と、を含んで構成された層を有する。
【００３０】
ここで、上記一般式（Ａ）で表される構造単位を含んで構成されるポリカーボネート樹脂は、耐磨耗性に優れた材料である。このため、このポリカーボネート樹脂を電子写真感光体の最表面層に含ませると、層の耐摩耗性が向上する。
【００３１】
また、最表面層にフッ素樹脂粒子を含めると、表面の滑り性が得られ、これによっても層の耐摩耗性が向上すると考えられる。
但し、フッ素樹脂粒子を最表面層中に多量に含めると、最表面層が脆くなって耐摩耗性が低下する傾向にあり、特に最表面層の全固形分に対する質量比率で２０質量％以上のフッ素樹脂粒子を含めると耐摩耗性が低下する傾向は顕著になる。
【００３２】
しかしながら、理由は定かではないが、一般式（Ａ）で表される構造単位を含んで構成されるポリカーボネート樹脂とフッ素樹脂粒子とを組合せて最表面層に含ませると、フッ素樹脂粒子の含有量が全固形分に対する質量比率で２０質量％以上であっても、最表面層が脆くならないばかりでなく、最表面層の耐摩耗性が向上し、しかもそれが維持されることが見出された。そして、耐磨耗性が向上された結果、感光体表面での偏摩耗の発生が抑制され、得られる画像における画像濃度ムラの発生が抑制されることが見出された。
この理由は定かではないが、フッ素樹脂粒子の含有は、一般的には樹脂の分子間力を阻害する要因となり膜強度を弱める方向に働くが、一般式（Ａ）で表わされる構造単位を含んで構成されるポリカーボネート樹脂の場合、分子間力が強く働くことからフッ素樹脂粒子の含有量が２０質量％以上であっても膜強度の低下が引き起こらないためと推測される。
【００３３】
このため、本実施形態に係る電子写真感光体では、上記構成により、偏磨耗の発生が抑制された電子写真感光体となる。
そして、本実施形態に係る電子写真感光体を備えるプロセスカートリッジ、及び画像形成装置では、得られる画像における画像濃度ムラの発生が抑制される。
【００３４】
尚、画像形成装置における帯電装置が、直流電圧の印加により感光体を帯電させる接触型の帯電部材を備える装置である場合、繰返して使用した際に該接触型の帯電部材によって感光体の最表面層を構成する分子の分子構造が切れて劣化し、膜の強度が弱くなる傾向にある。しかし、本実施形態にかかる感光体は、上記の通り最表面層の強度が保たれ耐摩耗性が向上するため、上記の接触型の帯電部材を備える帯電装置と組み合わせて用いた場合であっても、偏摩耗の発生が効率的に抑制される。
【００３５】
また、画像形成装置が転写装置によりトナー像を記録媒体の表面に転写した後、かつ帯電装置により感光体を帯電させる前において感光体における電荷を除電する除電装置を有する場合、画像形成を繰返すごとに感光体表面での電荷のリセットと帯電とが繰返され、帯電される際の電荷が除電装置を有さない場合に比べて多くなるため、電荷による負荷の影響で膜の摩耗が増える傾向にある。しかし、本実施形態にかかる感光体は、上記の通り最表面層の強度が保たれ耐摩耗性が向上するため、上記の除電装置と組み合わせて用いた場合であっても、偏摩耗の発生が効率的に抑制される。
【００３６】
以下、本実施形態に係る電子写真用感光体を、図面を参照しつつ説明する。
図１は、本実施形態に係る電子写真用感光体を示す概略断面図である。図２は、他の本実施形態に係る電子写真用感光体を示す概略断面図である。
【００３７】
図１に示す電子写真感光体１０Ａは、例えば、いわゆる機能分離型感光体（又は積層型感光体）であり、導電性基体４上に下引層１が設けられ、その上に電荷発生層２、及び電荷輸送層３が順次形成された構造を有するものである。電子写真感光体１０Ａにおいては、電荷発生層２及び電荷輸送層３により感光層が構成されている。
そして、図１に示す電子写真感光体１０Ａにおいては、電荷輸送層３が導電性基体４から最も遠い側に配置される最表面層となっている。
【００３８】
図２に示す電子写真感光体１０Ｂは、例えば、電荷発生材料と電荷輸送材料とを同一の層（単層型感光層６（電荷発生／電荷輸送層））に含有するものである。
具体的には、図２に示す電子写真感光体１０Ｂにおいては、導電性基体４上に下引層１が設けられ、その上に単層型感光層６が形成された構造を有するものである。
そして、図２に示す電子写真感光体１０Ｂにおいては、単層型感光層６が導電性基体４から最も遠い側に配置される最表面層となっている。
【００３９】
以下、電子写真感光体における各要素について説明する。なお、符号を省略して説明する。
【００４０】
−基体−
まず、導電性基体について説明する。なお、「導電性」とは、例えば体積抵抗率が１０１３Ω・ｃｍ以下を意味する。
導電性基体としては、従来から使用されているものであれば、如何なるものを使用してもよい。例えば、薄膜（例えばアルミニウム、ニッケル、クロム、ステンレス鋼等の金属類、及びアルミニウム、チタニウム、ニッケル、クロム、ステンレス鋼、金、バナジウム、酸化錫、酸化インジウム、酸化錫インジウム（ＩＴＯ）等の膜）を設けたプラスチックフィルム等、導電性付与剤を塗布又は含浸させた紙、導電性付与剤を塗布又は含浸させたプラスチックフィルム等が挙げられる。導電性基体の形状は円筒状に限られず、シート状、プレート状としてもよい。
【００４１】
導電性基体として金属パイプを用いる場合、表面は素管のままであってもよいし、予め鏡面切削、エッチング、陽極酸化、粗切削、センタレス研削、サンドブラスト、ウエットホーニングなどの処理が行われていてもよい。
【００４２】
−下引層−
次に、下引層について説明する。
下引層は、導電性基体表面における光反射の防止、導電性基体から感光層への不要なキャリアの流入の防止などの目的で設けられる。
【００４３】
下引層は、例えば、結着樹脂と、必要に応じてその他添加物とを含んで構成される。
下引層に含まれる結着樹脂としては、ポリビニルブチラールなどのアセタール樹脂、ポリビニルアルコール樹脂、カゼイン、ポリアミド樹脂、セルロース樹脂、ゼラチン、ポリウレタン樹脂、ポリエステル樹脂、メタクリル樹脂、アクリル樹脂、ポリ塩化ビニル樹脂、ポリビニルアセテート樹脂、塩化ビニル−酢酸ビニル−無水マレイン酸樹脂、シリコーン樹脂、シリコーン−アルキッド樹脂、フェノール樹脂、フェノール−ホルムアルデヒド樹脂、メラミン樹脂、ウレタン樹脂などの公知の高分子樹脂化合物、また電荷輸送性基を有する電荷輸送性樹脂やポリアニリン等の導電性樹脂などが挙げられる。これらの中でも、上層の塗布溶剤に不溶な樹脂が望ましく用いられ、特にフェノール樹脂、フェノール−ホルムアルデヒド樹脂、メラミン樹脂、ウレタン樹脂、エポキシ樹脂などが望ましく用いられる。
【００４４】
下引層には、シリコン化合物、有機ジルコニウム化合物、有機チタン化合物、有機アルミニウム化合物等の金属化合物等を含有してもよい。
金属化合物と結着樹脂との比率は、特に制限されず、所望する電子写真感光体特性を得られる範囲で設定されることがよい。
【００４５】
下引層には、表面粗さ調整のために下引層中に樹脂粒子を添加してもよい。樹脂粒子としては、シリコーン樹脂粒子、架橋型ポリメタクリル酸メチル（ＰＭＭＡ）樹脂粒子等が挙げられる。なお、表面粗さ調整のために下引層を形成後、その表面を研磨してもよい。研磨方法としては、バフ研磨、サンドブラスト処理、ウエットホーニング、研削処理等が用いられる。
【００４６】
ここで、下引層の構成として特に好適には、結着樹脂と導電性粒子とを少なくとも含有する構成である。なお、導電性とは、例えば体積抵抗率が１０７Ω・ｃｍ未満を意味する。
導電性粒子としては、例えば、金属粒子（アルミニウム、銅、ニッケル、銀などの粒子）、導電性金属酸化物粒子（酸化アンチモン、酸化インジウム、酸化スズ、酸化亜鉛などの粒子）、導電性物質粒子（カーボンファイバ、カーボンブラック、グラファイト粉末の粒子）等が挙げられる。これらの中でも、導電性金属酸化物粒子が好適である。導電性粒子は、２種以上混合して用いてもよい。
また、導電性粒子は、疎水化処理剤（例えばカップリング剤）等により表面処理を施して、抵抗調整して用いてもよい。
導電性粒子の含有量は、例えば、結着樹脂に対して、１０質量％以上８０質量％以下であることが望ましく、より望ましくは４０質量％以上８０質量％以下である。
【００４７】
下引層の形成の際には、上記成分を溶媒に加えた下引層形成用塗布液が使用される。また、下引層形成用塗布液中に粒子を分散させる方法としては、ボールミル、振動ボールミル、アトライター、サンドミル、横型サンドミル等のメディア分散機や、攪拌、超音波分散機、ロールミル、高圧ホモジナイザー等のメディアレス分散機が利用される。ここで、高圧ホモジナイザーとしては、高圧状態で分散液を液−液衝突や液−壁衝突させて分散する衝突方式や、高圧状態で微細な流路を貫通させて分散する貫通方式などが挙げられる。
【００４８】
下引層形成用塗布液を導電性基体上に塗布する方法としては、浸漬塗布法、突き上げ塗布法、ワイヤーバー塗布法、スプレー塗布法、ブレード塗布法、ナイフ塗布法、カーテン塗布法等が挙げられる。
【００４９】
下引層の体積抵抗率は、体積抵抗率１．０×１０８Ω・ｃｍ以上であるが、望ましくは１．０×１０８Ω・ｃｍ以上１．０×１０１１Ω・ｃｍ以下、より望ましくは１．０×１０９Ω・ｃｍ以上１．０×１０１０Ω・ｃｍ以下である
下引層の体積抵抗率が高すぎると、残留電位が残り易く、電気特性上不利となることがある。
【００５０】
下引層の体積抵抗率の調整は、例えば、１）下引層の乾燥温度を調整する方法、２）下引層中の顔料（例えば酸化亜鉛等）を表面処理する表面処理剤種、量によって調整する方法等により実現される。
【００５１】
下引層の体積抵抗率は、次の測定方法により求められる値である。
下引層について、対向電極としてφ１ｍｍの金電極を用い、２２℃５５％ＲＨの環境下で１０７Ｖ／ｍの電場を印加したときの３０秒後の電流値を測定し、体積抵抗率を求める。
【００５２】
下引層の膜厚は、３０μｍ以上であるが、望ましくは３０μｍ以上６０μｍ以下、より望ましくは３０μｍ以上５０μｍ以下である。
【００５３】
下引層の膜厚は、渦電流式膜厚計（例えば、Ｓｕｒｆｉｘ  Ｎ：ＰＨＹＮＩＸ社製）により求められる値である。
【００５４】
−中間層−
ここで、図示は省略するが、下引層と感光層との間に中間層をさらに設けてもよい。中間層に用いられる結着樹脂としては、ポリビニルブチラールなどのアセタール樹脂、ポリビニルアルコール樹脂、カゼイン、ポリアミド樹脂、セルロース樹脂、ゼラチン、ポリウレタン樹脂、ポリエステル樹脂、メタクリル樹脂、アクリル樹脂、ポリ塩化ビニル樹脂、ポリビニルアセテート樹脂、塩化ビニル−酢酸ビニル−無水マレイン酸樹脂、シリコーン樹脂、シリコーン−アルキッド樹脂、フェノール−ホルムアルデヒド樹脂、メラミン樹脂などの高分子樹脂化合物のほかに、ジルコニウム、チタニウム、アルミニウム、マンガン、ケイ素原子などを含有する有機金属化合物などが挙げられる。これらの化合物は、単独にあるいは複数の化合物の混合物あるいは重縮合物として用いてもよい。中でも、ジルコニウム、又はシリコンを含有する有機金属化合物がよい。
【００５５】
中間層の形成の際には、上記成分を溶媒に加えた中間層形成用塗布液が使用される。
中間層を形成する塗布方法としては、浸漬塗布法、突き上げ塗布法、ワイヤーバー塗布法、スプレー塗布法、ブレード塗布法、ナイフ塗布法、カーテン塗布法等の通常の方法が用いられる。
【００５６】
中間層の厚みは、例えば、０．１μｍ以上３μｍ以下の膜厚範囲に設定することがよい。また、この中間層を下引層として使用してもよい。
【００５７】
−電荷発生層−
次に、電荷発生層について説明する。
電荷発生層は、例えば、電荷発生材料と結着樹脂とを含んで構成される。かかる電荷発生材料としては、無金属フタロシアニン、クロロガリウムフタロシアニン、ヒドロキシガリウムフタロシアニン、ジクロロスズフタロシアニン、チタニルフタロシアニン等のフタロシアニン顔料が挙げられ、特に、ＣｕＫα特性Ｘ線に対するブラッグ角（２θ±０．２゜）の少なくとも７．４゜、１６．６゜、２５．５゜及び２８．３゜に強い回折ピークを有するクロロガリウムフタロシアニン結晶、ＣｕＫα特性Ｘ線に対するブラッグ角（２θ±０．２゜）の少なくとも７．７゜、９．３゜、１６．９゜、１７．５゜、２２．４゜及び２８．８゜に強い回折ピークを有する無金属フタロシアニン結晶、ＣｕＫα特性Ｘ線に対するブラッグ角（２θ±０．２゜）の少なくとも７．５゜、９．９゜、１２．５゜、１６．３゜、１８．６゜、２５．１゜及び２８．３゜に強い回折ピークを有するヒドロキシガリウムフタロシアニン結晶、ＣｕＫα特性Ｘ線に対するブラッグ角（２θ±０．２゜）の少なくとも９．６゜、２４．１゜及び２７．２゜に強い回折ピークを有するチタニルフタロシアニン結晶が挙げられる。その他、電荷発生材料としては、キノン顔料、ペリレン顔料、インジゴ顔料、ビスベンゾイミダゾール顔料、アントロン顔料、キナクリドン顔料等が挙げられる。また、これらの電荷発生材料は、単独又は２種以上を混合して用いてもよい。
【００５８】
電荷発生層を構成する結着樹脂としては、例えば、ビスフェノールＡタイプあるいはビスフェノールＺタイプ等のポリカーボネート樹脂、アクリル樹脂、メタクリル樹脂、ポリアリレート樹脂、ポリエステル樹脂、ポリ塩化ビニル樹脂、ポリスチレン樹脂、アクリロニトリル−スチレン共重合体樹脂、アクリロニトリル−ブタジエン共重合体、ポリビニルアセテート樹脂、ポリビニルホルマール樹脂、ポリスルホン樹脂、スチレン−ブタジエン共重合体樹脂、塩化ビニリデン−アクリルニトリル共重合体樹脂、塩化ビニル−酢酸ビニル−無水マレイン酸樹脂、シリコーン樹脂、フェノール−ホルムアルデヒド樹脂、ポリアクリルアミド樹脂、ポリアミド樹脂、ポリ−Ｎ−ビニルカルバゾール樹脂等が挙げられる。これらの結着樹脂は、単独又は２種以上混合して用いてもよい。
電荷発生材料と結着樹脂の配合比は、１０：１乃至１：１０の範囲が望ましい。
【００５９】
電荷発生層の形成の際には、上記成分を溶剤に加えた電荷発生層形成用塗布液が使用される。
電荷発生層形成用塗布液中に粒子（例えば電荷発生材料）を分散させる方法としては、ボールミル、振動ボールミル、アトライター、サンドミル、横型サンドミル等のメディア分散機や、攪拌、超音波分散機、ロールミル、高圧ホモジナイザー等のメディアレス分散機が利用される。高圧ホモジナイザーとしては、高圧状態で分散液を液−液衝突や液−壁衝突させて分散する衝突方式や、高圧状態で微細な流路を貫通させて分散する貫通方式などが挙げられる。
【００６０】
電荷発生層形成用塗布液を下引層等の上に塗布する方法としては、浸漬塗布法、突き上げ塗布法、ワイヤーバー塗布法、スプレー塗布法、ブレード塗布法、ナイフ塗布法、カーテン塗布法等が挙げられる。
【００６１】
電荷発生層の膜厚は、望ましくは０．０１μｍ以上５μｍ以下、より望ましくは０．０５μｍ以上２．０μｍ以下の範囲に設定される。
【００６２】
−電荷輸送層−
次に、電荷輸送層について説明する。
尚、図１に示される本実施形態に係る電子写真感光体１０Ａでは、電荷輸送層３が最表面層を構成する。
電荷輸送層は、例えば、結着樹脂と、電荷輸送材料と、を含んで構成されている。また、最表面層である電荷輸送層は、前記結着樹脂として下記一般式（Ａ）で表される構造単位を含んで構成されるポリカーボネート樹脂と、全固形分に対する質量比率で２０質量％以上３０質量％以下のフッ素樹脂粒子と、を含んで構成される。
【００６３】
結着樹脂としては、下記一般式（Ａ）で表される構造単位（繰り返し単位）を持つ結着樹脂、つまり、下記一般式（Ａ）で表される構造単位（繰り返し単位）を含む共重合体（ポリカーボネート樹脂）が採用される（以下、本結着樹脂を「特定のポリカーボネート樹脂」と称する）。
【００６４】
【化３】
2013195970.tif 000004
【００６５】
一般式（Ａ）中、Ｒ１及びＲ２は、各々独立にハロゲン原子、炭素数１以上６以下のアルキル基、炭素数５以上７以下のシクロアルキル基、又は炭素数６以上１２以下のアリール基を表す。
ａ及びｂは、各々独立に０以上４以下の整数を表す。
【００６６】
一般式（Ａ）中、Ｒ１及びＲ２は、各々独立に、炭素数１以上６以下のアルキル基を表すことが望ましく、さらに、メチル基を表すことがより望ましい。
一般式（Ａ）中、ａ及びｂは、各々独立に０以上２の整数を表すことが望ましい。
【００６７】
一般式（Ａ）で表される構造単位として、具体的には、下記構造式（Ａ１）で表される構造単位であることが望ましい。
【００６８】
【化４】
2013195970.tif 000005
【００６９】
特定のポリカーボネート樹脂は、一般式（Ａ）で表される構造単位を含んでいれば、特に制限はないが、さらに、最表面層の機械的強度を向上させ磨耗をより抑制する観点から、一般式（Ａ）で表される構造単位と、下記一般式（Ｂ）で表される構造単位と、含む共重合体であることがよい。
【００７０】
【化５】
2013195970.tif 000006
【００７１】
一般式（Ｂ）中、Ｒ３及びＲ４は、各々独立にハロゲン原子、炭素数１以上６以下のアルキル基、炭素数５以上７以下のシクロアルキル基、又は炭素数６以上１２以下のアリール基を表す。
ｃ及びｄは、各々独立に０以上４以下の整数を表す。
Ｘは、−ＣＲ５Ｒ６−（但し、Ｒ５及びＲ６は、各々独立に水素原子、トリフルオロメチル基、炭素数１以上６以下のアルキル基、又は炭素数６以上１２以下のアリール基を表す。）、炭素数５以上１１以下の１，１−シクロアルキレン基、炭素数２以上１０以下のα，ω−アルキレン基、−Ｏ−、−Ｓ−、−ＳＯ−、又は−ＳＯ２−を表す。
【００７２】
一般式（Ｂ）中、Ｒ３及びＲ４は、各々独立に、炭素数１以上６以下のアルキル基を表すことが望ましく、さらに、メチル基を表すことがより望ましい。
ｃ及びｄは、各々独立に０以上２の整数を表すことが望ましい。
【００７３】
一般式（Ｂ）中、Ｘは、−ＣＲ５Ｒ６−、炭素数５以上１１以下の１，１−シクロアルキレン基が好ましく、−ＣＲ５Ｒ６−がより望ましい。また、−ＣＲ５Ｒ６−中のＲ５及びＲ６は、各々独立に、炭素数１以上６以下のアルキル基又は炭素数６以上１２以下のアリール基が望ましく、その中でもメチル基又はフェニル基がより望ましい。
【００７４】
一般式（Ｂ）で表される構造単位として、具体的には、下記構造式（Ｂ１）〜（Ｂ３）で表される構造単位であることが望ましい。
【００７５】
【化６】
2013195970.tif 000007
【００７６】
ここで、一般式（Ａ）で表される構造単位と、一般式（Ｂ）で表される構造単位と、含む共重合体であるポリカーボネート樹脂は、例えば、下記一般式（２Ａ）で表される４，４’−ジヒドロキシビフェニル化合物及び下記一般式（２Ｂ）で表されるビスフェノール化合物を原料として用い、ホスゲン等の炭酸エステル形成性化合物との重縮合又はビスアリールカーボネートとのエステル交換反応等の方法によって得られる。
【００７７】
【化７】
2013195970.tif 000008
【００７８】
一般式（２Ａ）及び（２Ｂ）中、Ｒ１、Ｒ２、Ｒ３、Ｒ４、ａ、ｂ、ｃ、ｄ、Ｘは、一般式（Ａ）及び（Ｂ）中のものと同様である。
【００７９】
ここで、一般式（２Ａ）で表される４，４’−ジヒドロキシビフェニル化合物として具体的には、４，４’−ジヒドロキシビフェニル、４，４’−ジヒドロキシ−３，３’−ジメチルビフェニル、４，４’−ジヒドロキシ−２，２’−ジメチルビフェニル、４，４’−ジヒドロキシ−３，３’−ジシクロヘキシルビフェニル、３，３’−ジフルオロ−４，４’−ジヒドロキシビフェニル、４，４’−ジヒドロキシ−３，３’−ジフェニルビフェニル等が挙げられる。
【００８０】
一方、一般式（２Ｂ）で表されるビスフェノール化合物として具体的には、ビス（４−ヒドロキシフェニル）メタン、１，１−ビス（４−ヒドロキシフェニル）エタン、１，２−ビス（４−ヒドロキシフェニル）エタン、２，２−ビス（４−ヒドロキシフェニル）プロパン、２，２−ビス（３−メチル−４−ヒドロキシフェニル）ブタン、２，２−ビス（４−ヒドロキシフェニル）ブタン、２，２−ビス（４−ヒドロキシフェニル）オクタン、４，４−ビス（４−ヒドロキシフェニル）ヘプタン、１，１−ビス（４−ヒドロキシフェニル）−１，１−ジフェニルメタン、１，１−ビス（４−ヒドロキシフェニル）−１−フェニルエタン、１，１−ビス（４−ヒドロキシフェニル）−１−フェニルメタン、ビス（４−ヒドロキシフェニル）エーテル、ビス（４−ヒドロキシフェニル）スルフィド、ビス（４−ヒドロキシフェニル）スルホン、１，１−ビス（４−ヒドロキシフェニル）シクロペンタン、１，１−ビス（４−ヒドロキシフェニル）シクロヘキサン、２，２−ビス（３−メチル−４−ヒドロキシフェニル）プロパン、２−（３−メチル−４−ヒドロキシフェニル）−２−（４−ヒドロキシフェニル）−１−フェニルエタン、ビス（３−メチル−４−ヒドロキシフェニル）スルフィド、ビス（３−メチル−４−ヒドロキシフェニル）スルホン、ビス（３−メチル−４−ヒドロキシフェニル）メタン、１，１−ビス（３−メチル−４−ヒドロキシフェニル）シクロヘキサン、２，２−ビス（２−メチル−４−ヒドロキシフェニル）プロパン、１，１−ビス（２−ブチル−４−ヒドロキシ−５−メチルフェニル）ブタン、１，１−ビス（２−ｔｅｒｔ−ブチル−４−ヒドロキシ−３−メチルフェニル）エタン、１，１−ビス（２−ｔｅｒｔ−ブチル−４−ヒドロキシ−５−メチルフェニル）プロパン、１，１−ビス（２−ｔｅｒｔ−ブチル−４−ヒドロキシ−５−メチルフェニル）ブタン、１，１−ビス（２−ｔｅｒｔ−ブチル−４−ヒドロキシ−５−メチルフェニル）イソブタン、１，１−ビス（２−ｔｅｒｔ−ブチル−４−ヒドロキシ−５−メチルフェニル）ヘプタン、１，１−ビス（２−ｔｅｒｔ−ブチル−４−ヒドロキシ−５−メチルフェニル）−１−フェニルメタン、１，１−ビス（２−ｔｅｒｔ−アミル−４−ヒドロキシ−５−メチルフェニル）ブタン、ビス（３−クロロ−４−ヒドロキシフェニル）メタン、ビス（３，５−ジブロモ−４−ヒドロキシフェニル）メタン、２，２−ビス（３−クロロ−４−ヒドロキシフェニル）プロパン、２，２−ビス（３−フルオロ−４−ヒドロキシフェニル）プロパン、２，２−ビス（３−ブロモ−４−ヒドロキシフェニル）プロパン、２，２−ビス（３，５−ジフルオロ−４−ヒドロキシフェニル）プロパン、２，２−ビス（３，５−ジクロロ−４−ヒドロキシフェニル）プロパン、２，２−ビス（３，５−ジブロモ−４−ヒドロキシフェニル）プロパン、２，２−ビス（３−ブロモ−４−ヒドロキシ−５−クロロフェニル）プロパン、２，２−ビス（３，５−ジクロロ−４−ヒドロキシフェニル）ブタン、２，２−ビス（３，５−ジブロモ−４−ヒドロキシフェニル）ブタン、１−フェニル−１，１−ビス（３−フルオロ−４−ヒドロキシフェニル）エタン、ビス（３−フルオロ−４−ヒドロキシフェニル）エーテル、１，１−ビス（３−シクロヘキシル−４−ヒドロキシフェニル）シクロヘキサン等が挙げられる。これらビスフェノール化合物は、１種単独で用いてもよいし、複数併用してもよい。
【００８１】
特定のポリカーボネート樹脂において、一般式（Ａ）で表される構造単位の共重合比は、ポリカーボネート樹脂を構成する全構造単位に対して５モル％以上９５モル％以下の範囲がよく、最表面層の機械的強度を向上させ耐磨耗性を高める観点から、望ましくは５モル％以上５０モル％以下の範囲、さらに望ましくは１５モル％以上２５モル％以下の範囲である。
【００８２】
特定のポリカーボネート樹脂の具体例としては、例えば、以下のものが挙げられるが、これらに限定されるものではない。なお、例示化合物中、ｍ、ｎは共重合比を示す。
【００８３】
【化８】
2013195970.tif 000009
【００８４】
ここで、上記例示化合物中、ｍ、ｎは共重合比（モル比）を示すが、ｍ：ｎ＝９５：５から５：９５の範囲、５０：５０から５：９５の範囲、更に好ましくは、１５：８５から２５：７５の範囲が挙げられる。
【００８５】
特定のポリカーボネート樹脂の重量平均分子量としては、２００００以上１２０００００以下の範囲が望ましく、４００００以上１０００００以下の範囲がさらに望ましく、６００００以上８００００以下の範囲が特に望ましい。
【００８６】
なお、機能を損ねない範囲で、特定のポリカーボネート樹脂と共に、他の結着樹脂を併用してもよい。当該他の結着樹脂としては、例えば、ビスフェノールＡタイプあるいはビスフェノールＺタイプ等のポリカーボネート樹脂、アクリル樹脂、メタクリル樹脂、ポリアリレート樹脂、ポリエステル樹脂、ポリ塩化ビニル樹脂、ポリスチレン樹脂、アクリロニトリル−スチレン共重合体樹脂、アクリロニトリル−ブタジエン共重合体樹脂、ポリビニルアセテート樹脂、ポリビニルホルマール樹脂、ポリスルホン樹脂、スチレン−ブタジエン共重合体樹脂、塩化ビニリデン−アクリルニトリル共重合体樹脂、塩化ビニル−酢酸ビニル−無水マレイン酸樹脂、シリコーン樹脂、フェノール−ホルムアルデヒド樹脂、ポリアクリルアミド樹脂、ポリアミド樹脂、塩素ゴム等の絶縁性樹脂、及びポリビニルカルバゾール、ポリビニルアントラセン、ポリビニルピレン等の有機光導電性ポリマー等が挙げられる。これらの他の結着樹脂は、単独又は２種以上混合して用いてもよい。
【００８７】
ここで、特定のポリカーボネート樹脂は、最表面層（図１では電荷輸送層）の固形分全量に対して例えば１０質量％以上９０質量％以下であることがよく、望ましくは３０質量％以上９０質量％以下であり、より望ましくは５０質量％以上９０質量％以下である。
また。結着樹脂（特定のポリカーボネート樹脂＋他の結着樹脂）と電荷輸送材料との配合比（質量比）は１０：１乃至１：５が望ましい。
【００８８】
ついで、フッ素樹脂粒子について説明する。
最表面層である電荷輸送層には、最表面層の機械的強度を向上させ耐磨耗性を高める観点から、フッ素樹脂粒子を、全固形分に対する質量比率で２０質量％以上３０質量％以下含ませる。
上記質量比率が２０質量％未満では、最表面層の耐磨耗性が得られず偏摩耗の発生が効果的に抑制し得ない。一方３０質量％を超える場合には、最表面層が脆くなり、結果として偏摩耗の発生が効果的に抑制し得ない。
上記フッ素樹脂粒子の質量比率は、２３質量％以上２７質量％以下がより好ましい。
【００８９】
フッ素樹脂粒子としては、例えば、４フッ化エチレン樹脂、３フッ化塩化エチレン樹脂、６フッ化プロピレン樹脂、フッ化ビニル樹脂、フッ化ビニリデン樹脂、２フッ化２塩化エチレン樹脂及びそれらの共重合体の粒子の中から１種又は２種以上を選択するのが望ましい。これらの中でも、フッ素樹脂粒子としては、特に、４フッ化エチレン樹脂粒子、フッ化ビニリデン樹脂粒子が望ましい。
【００９０】
フッ素樹脂粒子の一次粒径は、０．０５μｍ以上１μｍ以下であることがよく、望ましくは０．１μｍ以上０．５μｍ以下である。
なお、この一次粒子は、電子写真感光体の最表面層（電荷輸送層）から試料片を得て、これをＳＥＭ（走査型電子顕微鏡）により例えば倍率５０００倍以上で観察し、一次粒子状態のフッ素樹脂粒子の最大径を測定し、これを５０個の粒子について行った平均値とする。なお、ＳＥＭとして日本電子製ＪＳＭ−６７００Ｆを使用し、加速電圧５ｋＶの二次電子画像を観察する。
【００９１】
フッ素樹脂粒子は、分散剤としてフッ素系グラフトポリマーを併用することがよい。この分散剤の量は、特に規定するものではないが、フッ素樹脂粒子に対して０．１質量％以上１０質量％以下であることがよい。
【００９２】
ついで、電荷輸送層に添加してもよい酸化防止剤について説明する。
酸化防止剤としては、ヒンダードフェノール系酸化防止剤が特に好ましい。
ヒンダードフェノール系酸化防止剤としては、例えば、２，６−ジ−ｔ−ブチル−４−メチルフェノール、２，５−ジ−ｔ−ブチルヒドロキノン、Ｎ，Ｎ’−ヘキサメチレンビス（３，５−ジ−ｔ−ブチル−４−ヒドロキシヒドロシンナマイド、３，５−ジ−ｔ−ブチル−４−ヒドロキシ−ベンジルフォスフォネート−ジエチルエステル、２，４−ビス［（オクチルチオ）メチル］−ｏ−クレゾール、２，６−ジ−ｔ−ブチル−４−エチルフェノール、２，２’−メチレンビス（４−メチル−６−ｔ−ブチルフェノール）［＝２，２−メチレンビス（６−ｔｅｒｔ−ブチル−４−メチルフェノール）］、２，２’−メチレンビス（４−エチル−６−ｔ−ブチルフェノール）、４，４’−ブチリデンビス（３−メチル−６−ｔ−ブチルフェノール）、２，５−ジ−ｔ−アミルヒドロキノン、２−ｔ−ブチル−６−（３−ブチル−２−ヒドロキシ−５−メチルベンジル）−４−メチルフェニルアクリレート、４，４’−ブチリデンビス（３−メチル−６−ｔ−ブチルフェノール）等が挙げられる。
これらの中でも、２，６−ジ−ｔ−ブチル−４−メチルフェノール、２，２’−メチレンビス（４−メチル−６−ｔ−ブチルフェノール）［＝２，２−メチレンビス（６−ｔｅｒｔ−ブチル−４−メチルフェノール）］等がよい。
【００９３】
酸化防止剤の含有量としては、結着樹脂に対して望ましくは０．１質量％以上１５質量％以下、より望ましくは１質量％以上１０質量％以下である。
【００９４】
電荷輸送性材料について説明する。
電荷輸送材料としては、例えば、２，５−ビス（ｐ−ジエチルアミノフェニル）−１，３，４−オキサジアゾール等のオキサジアゾール誘導体、１，３，５−トリフェニル−ピラゾリン、１−［ピリジル−（２）］−３−（ｐ−ジエチルアミノスチリル）−５−（ｐ−ジエチルアミノスチリル）ピラゾリン等のピラゾリン誘導体、トリフェニルアミン、Ｎ，Ｎ’−ビス（３，４−ジメチルフェニル）ビフェニル−４−アミン、トリ（ｐ−メチルフェニル）アミニル−４−アミン、ジベンジルアニリン等の芳香族第３級アミノ化合物、Ｎ，Ｎ’−ビス（３−メチルフェニル）−Ｎ，Ｎ’−ジフェニルベンジジン等の芳香族第３級ジアミノ化合物、３−（４’−ジメチルアミノフェニル）−５，６−ジ−（４’−メトキシフェニル）−１，２，４−トリアジン等の１，２，４−トリアジン誘導体、４−ジエチルアミノベンズアルデヒド−１，１−ジフェニルヒドラゾン等のヒドラゾン誘導体、２−フェニル−４−スチリル−キナゾリン等のキナゾリン誘導体、６−ヒドロキシ−２，３−ジ（ｐ−メトキシフェニル）ベンゾフラン等のベンゾフラン誘導体、ｐ−（２，２−ジフェニルビニル）−Ｎ，Ｎ−ジフェニルアニリン等のα−スチルベン誘導体、エナミン誘導体、Ｎ−エチルカルバゾール等のカルバゾール誘導体、ポリ−Ｎ−ビニルカルバゾール及びその誘導体などの正孔輸送物質、クロラニル、ブロモアントラキノン等のキノン系化合物、テトラシアノキノジメタン系化合物、２，４，７−トリニトロフルオレノン、２，４，５，７−テトラニトロ−９−フルオレノン等のフルオレノン化合物、キサントン系化合物、チオフェン化合物等の電子輸送物質、及び上記した化合物からなる基を主鎖又は側鎖に有する重合体などが挙げられる。
これら電荷輸送材料としては、芳香族３級アミン化合物、芳香族３級ジアミン化合物が望ましく、特に、Ｎ，Ｎ’−ビス（３−メチルフェニル）−Ｎ，Ｎ’−ジフェニルベンジジンが望ましい。
これらの電荷輸送材料は、１種又は２種以上を組み合わせて用いてもよい。
【００９５】
その他添加物について説明する。
電荷輸送層には、必要に応じて、さらにフッ素変性シリコーンオイルを含んでもよい。このフッ素変性シリコーンオイルは、例えば、オルガノポリシロキサンの置換基の一部又は全部がフルオロアルキル基（例えば炭素数１以上１０以下のフルオロアルキル基）で置換されたフッ素変性シリコーンオイル等が挙げられる。
フッ素変性シリコーンオイルの含有量は、例えば、０．１ｐｐｍ以上１０００ｐｐｍ以下の範囲がよく、望ましくは０．５ｐｐｍ以上５００ｐｐｍ以下の範囲である。
【００９６】
電荷輸送層は、上記成分を溶剤に加えた電荷輸送層形成用塗布液を用いて形成される。  電荷輸送層形成用塗布液中に粒子（例えばフッ素樹脂粒子）を分散させる方法としては、ボールミル、振動ボールミル、アトライター、サンドミル、横型サンドミル等のメディア分散機や、攪拌、超音波分散機、ロールミル、高圧ホモジナイザー等のメディアレス分散機が利用される。高圧ホモジナイザーとしては、高圧状態で分散液を液−液衝突や液−壁衝突させて分散する衝突方式や、高圧状態で微細な流路を貫通させて分散する貫通方式などが挙げられる。
なお、電荷輸送層形成用塗布液中に例えばフッ素樹脂粒子を分散させる場合、つまり電荷輸送層にフッ素樹脂粒子を含ませる場合、フッ素樹脂粒子の分散安定剤として、フッ素系界面活性剤やフッ素系グラフトポリマーを併用することがよい。フッ素系グラフトポリマーとしては、アクリル酸エステル化合物、メタクリル酸エステル化合物、スチレン化合物等からなるマクロモノマー及びパーフルオロアルキルエチルメタクリレートよりグラフト重合された樹脂が挙げられる。
フッ素系界面活性剤やフッ素系グラフトポリマーの含有量は、例えば、フッ素樹脂粒子に対して１質量％以上５質量％以下であることがよい。
【００９７】
電荷輸送層形成用塗布液を電荷発生層上に塗布する方法としては、浸漬塗布法、突き上げ塗布法、ワイヤーバー塗布法、スプレー塗布法、ブレード塗布法、ナイフ塗布法、カーテン塗布法等の通常の方法が用いられる。
【００９８】
電荷輸送層の膜厚は、例えば５μｍ以上２５μｍ以下がよい。
【００９９】
−単層型感光層−
次に、単層型感光層について説明する。
尚、図２に示される本実施形態に係る電子写真感光体１０Ｂでは、単層型感光層６が最表面層を構成する。
単層型感光層は、例えば、電荷発生材料と、結着樹脂と、電荷輸送材料と、を含んで構成される。また、最表面層である単層型感光層は、前記結着樹脂として前記一般式（Ａ）で表される構造単位を含んで構成されるポリカーボネート樹脂と、全固形分に対する質量比率で２０質量％以上３０質量％以下のフッ素樹脂粒子と、を含んで構成される。
【０１００】
単層型感光層中の電荷発生材料の含有量は、１０質量％以上８５質量％以下が望ましく、更に望ましくは２０質量％以上５０質量％以下である。また、電荷輸送材料の含有量は５質量％以上５０質量％以下とすることが望ましい。
単層型感光層の膜厚は、例えば５μｍ以上２５μｍ以下がよい。
【０１０１】
なお、上記感光層を構成する各層中には、光安定剤、熱安定剤等の添加剤を含んでもよい。例えば、酸化防止剤としては、アリールアルカン、ハイドロキノン、スピロクロマン、スピロインダノン及びそれらの誘導体、有機硫黄化合物、有機燐化合物等が挙げられる。光安定剤の例としては、ベンゾフェノン、ベンゾトリアゾール、ジチオカルバメート、テトラメチルピペリジン等の誘導体が挙げられる。
【０１０２】
また、感光層を構成する各層には、少なくとも１種の電子受容性物質を含んでもよい。電子受容物質としては、例えば、無水コハク酸、無水マレイン酸、ジブロム無水マレイン酸、無水フタル酸、テトラブロム無水フタル酸、テトラシアノエチレン、テトラシアノキノジメタン、ｏ−ジニトロベンゼン、ｍ−ジニトロベンゼン、クロラニル、ジニトロアントラキノン、トリニトロフルオレノン、ピクリン酸、ｏ−ニトロ安息香酸、ｐ−ニトロ安息香酸、フタル酸等が挙げられる。これらのうち、フルオレノン系、キノン系やＣｌ，ＣＮ，ＮＯ２等の電子吸引性置換基を有するベンゼン誘導体が特に望ましい。
【０１０３】
なお、電子写真感光体は、感光層上に別途保護層を設けた形態であってもよく、本形態の場合、当該保護層が最表面層に相当し、上記組成で構成される。
【０１０４】
（画像形成装置／プロセスカートリッジ）
本実施形態に係る画像形成装置は、電子写真感光体と、前記電子写真感光体を帯電させる帯電装置と、帯電された前記電子写真感光体の表面を露光し静電潜像を形成する潜像形成装置と、前記電子写真感光体の表面に形成された静電潜像を現像してトナー像を形成する現像装置と、電子写真感光体の表面に形成されたトナー像を記録媒体の表面に転写する転写装置と、を備える。
そして、電子写真感光体として、上記本実施形態に係る電子写真感光体が適用される。
【０１０５】
なお、本実施形態に係る画像形成装置は、例えば、電子写真感光体と、電子写真感光体を帯電させる帯電装置、帯電された電子写真感光体の表面を露光し静電潜像を形成する潜像形成装置、電子写真感光体の表面に形成された静電潜像を現像してトナー像を形成する現像装置、電子写真感光体の表面に形成されたトナー像を記録媒体の表面に転写する転写装置、電子写真感光体における電荷を除電する除電装置および電子写真感光体の表面をクリーニングするクリーニング装置の群から選ばれる少なくとも１種と、をカーリッジ化して、これをプロセスカートリッジとして備えてもよい。
【０１０６】
以下、図面を参照しつつ、本実施形態に係る画像形成装置について説明する。
図３は、本実施形態に係る画像形成装置を示す概略構成図である。
本実施形態に係る画像形成装置１００は、図３に示すように、電子写真感光体１０を備え、その周囲に、電子写真感光体１０を帯電する帯電装置５２と、帯電装置５２により帯電された電子写真感光体１０を露光して潜像を形成する潜像形成装置５４と、潜像形成装置５４により形成した静電潜像をトナーにより現像してトナー像を形成する現像装置５６と、現像装置５６により形成したトナー像を記録媒体Ｐに転写する転写装置５８と、転写後の電子写真感光体１０の表面の残留トナーや紙粉等の付着物をクリーニングするクリーニング部材６２を有するクリーニング装置６０と、を備えている。
また、画像形成装置１００は、転写装置５８により記録媒体Ｐに転写されたトナー像を定着する定着装置４０を備えている。
【０１０７】
なお、本実施形態に係る画像形成装置１００は、上記構成に限られず、例えば、中間転写体を利用した中間転写方式の画像形成装置、各色のトナー像を形成する画像形成ユニットを並列配置させた所謂タンデム方式の画像形成装置であってもよい。
【０１０８】
以下、本実施形態に係る画像形成装置１００における主な構成部材の詳細について説明する。
【０１０９】
帯電装置５２としては、例えば、導電性の帯電ローラ、帯電ブラシ、帯電フィルム、帯電ゴムブレード、帯電チューブ等を用いた接触型帯電器が挙げられる。また、帯電装置５２としては、例えば、非接触方式のローラ帯電器、コロナ放電を利用したスコロトロン帯電器やコロトロン帯電器等のそれ自体公知の帯電器等も挙げられる。
【０１１０】
潜像形成装置５４としては、例えば、電子写真感光体１０表面に、半導体レーザー光、ＬＥＤ光、液晶シャッタ光等の光を、像様に露光する光学系機器等が挙げられる。光源の波長は電子写真感光体の分光感度領域にあるものがよい。半導体レーザーの波長としては、例えば、７８０ｎｍ前後に発振波長を有する近赤外がよい。しかし、この波長に限定されず、６００ｎｍ台の発振波長レーザーや青色レーザーとして４００ｎｍ以上４５０ｎｍ以下に発振波長を有するレーザーを利用してもよい。また、露光装置５４としては、例えばカラー画像形成のためにはマルチビーム出力するタイプの面発光型のレーザー光源も有効である。
【０１１１】
現像装置５６は、トナー及びキャリアからなる２成分現像剤、またはトナーを含む１成分現像剤を収容し、該現像剤に含まれるトナーを、電子写真感光体１０の表面に供給することで、電子写真感光体１０上に形成された静電潜像をトナーによって現像してトナー像を形成する。
【０１１２】
転写装置５８としては、例えば、ベルト、ローラ、フィルム、ゴムブレード等を用いた接触型転写帯電器、コロナ放電を利用したスコロトロン転写帯電器やコロトロン転写帯電器等のそれ自体公知の転写帯電器が挙げられる。
【０１１３】
クリーニング装置６０は、電子写真感光体１０の表面に付着しているトナーや、紙粉や、キャリア等の付着物を電子写真感光体１０の表面からクリーニングする装置である。クリーニング装置６０は、クリーニング部材６２を含んで構成されており、このクリーニング部材６２によって電子写真感光体１０上の付着物をクリーニングする。このクリーニング部材６２としては、板状部材（所謂、クリーニングブレード）が挙げられる。
【０１１４】
このクリーニング部材６２としての板状部材は、電子写真感光体１０の回転軸に沿った方向に延びた板状のものであって、電子写真感光体１０における帯電装置５２によって帯電される位置より電子写真感光体１０の回転方向（矢印ａ）の上流側に、先端部（以下、エッジ部という）が圧力を掛けつつ接触されるように設けられている。
【０１１５】
板状部材（クリーニング部材６２）は、電子写真感光体１０が矢印ａ方向に回転することによって、転写装置５８により記録媒体Ｐに転写されずに電子写真感光体１０上に残った未転写残留トナーや、紙粉等をクリーニングする。
【０１１６】
この板状部材の材質としては公知の弾性を有する材質が挙げられ、例えばウレタンゴム、シリコンゴム、フッソゴム、クロロプレンゴム、ブタジエンゴム等が挙げられる。その中でも、特にポリウレタンゴムがよい。
【０１１７】
なお、クリーニング部材６２としては、ブラシ状部材や、円柱状部材であってもよい。ブラシ状部材としては、導電性の樹脂繊維や動物の毛を導電性基体の外周面に有する円柱状の部材が挙げられ、電子写真感光体１０上に保持されているトナーと逆極性の電圧を該導電性基体に印加することで、電子写真感光体１０上の付着物をクリーニングする部材が挙げられる。また、円柱状部材としては、内部に磁石を固定配置し、その外周に回転される円筒状の非磁性のスリーブを設けた構成とし、該スリーブ表面に磁性のキャリアを保持させて電子写真感光体１０上のトナーを回収する部材が挙げられる。クリーニング部材６２として、この円柱状部材を用いる場合には、前処理用にコロトロンを別途備えた構成であってもよい。
【０１１８】
次に、本実施形態に係る画像形成装置１００の動作について説明する。
本実施形態に係る画像形成装置１００では、電子写真感光体１０が回転（図３中、矢印ａ方向）される。そして、電子写真感光体１０の帯電装置５２によって帯電された電子写真感光体１０の表面には、潜像形成装置５４によって静電潜像が形成される。そして、この静電潜像の形成された領域が、電子写真感光体１０の回転によって現像装置５６の設けられた位置まで達すると、現像装置５６から供給されたトナーによって静電潜像が現像されて、トナー像が形成される。さらに、この電子写真感光体１０のトナー像の形成された領域が、電子写真感光体１０の回転によって転写装置５８の設けられた位置に達すると、転写装置５８によって、図示を省略した搬送装置によって搬送された記録媒体Ｐに、電子写真感光体１０上のトナー像が転写される。トナー像を転写された記録媒体Ｐは、図示を省略する搬送装置によって搬送されて定着装置４０の設けられている位置にまで達すると、該定着装置４０によって定着されて、記録媒体Ｐ上に画像が形成される。
【０１１９】
そして、電子写真感光体１０上に残留したトナーや、付着したキャリアや、紙粉等は、クリーニング装置６０のクリーニング部材６２によってクリーニングされる。
【０１２０】
なお、本実施形態に係る画像形成装置１００は、例えば、図４に示すように、筐体２４内に、電子写真感光体１０、帯電装置５２、現像装置５６、及びクリーニング装置６０を一体に収容させたプロセスカートリッジ１０２を備えた形態であってもよい。
このプロセスカートリッジ１０２は、複数の部材を一体的に収容し、画像形成装置１００に脱着させるものである。
このプロセスカートリッジ１０２の構成は、これに限られず、例えば、少なくとも、電子写真感光体１０と、帯電装置５２、潜像形成装置５４、現像装置５６、転写装置５８、クリーニング装置６０や、図示しない除電装置の群から選ばれる少なくとも１種と、を有する構成であればよい。
【実施例】
【０１２１】
以下、本発明を、実施例を挙げてさらに具体的に説明する。ただし、これら各実施例は、本発明を制限するものではない。
【０１２２】
（実施例１）
−電子写真感光体の作製−
・下引層
酸化亜鉛（平均粒子径：７０ｎｍ、テイカ社製、比表面積値：１５ｍ２／ｇ）１００質量部をメタノール５００質量部と攪拌混合し、シランカップリング剤としてＫＢＭ６０３（信越化学社製）１．２５質量部を添加し、２時間攪拌した。その後、メタノールを減圧蒸留にて留去し、１２０℃で３時間焼き付けを行い、シランカップリング剤表面処理酸化亜鉛粒子を得た。
【０１２３】
表面処理を施した酸化亜鉛粒子６０質量部と、アリザリン０．６質量部と、硬化剤としてブロック化イソシアネート（スミジュール３１７３、住友バイエルンウレタン社製）１３．５質量部と、ブチラール樹脂（ＢＭ−１、積水化学社製）１５質量部と、をメチルエチルケトン８５質量部に溶解した溶液３８質量部と、メチルエチルケトン２５質量部と、を混合し、直径１ｍｍのガラスビーズを用いてサンドミルにて４時間の分散を行い分散液を得た。得られた分散液に、触媒としてジオクチルスズジラウレート０．００５質量部と、シリコーン樹脂粒子（トスパール１４５、ＧＥ東芝シリコーン社製）４．０質量部と、を添加し、下引層用塗布液を得た。
この塗布液を、浸漬塗布法にて直径３０ｍｍのアルミニウム基材上に塗布し、１８０℃、４０分の乾燥硬化を行い厚さ２５μｍの下引層を得た。
【０１２４】
・電荷発生層
次に、電荷発生材料として、ＣｕＫα特性Ｘ線に対するブラッグ角（２θ±０．２゜）の少なくとも７．４゜、１６．６゜、２５．５゜及び２８．３゜に強い回折ピークを有するクロロガリウムフタロシアニン結晶１５質量部、塩化ビニル−酢酸ビニル共重合体樹脂（ＶＭＣＨ、日本ユニオンカーバイト社製）１０質量部およびｎ−ブチルアルコール３００質量部からなる混合物を、直径１ｍｍのガラスビーズを用いてサンドミルにて４時間分散して電荷発生層用塗布液を得た。この電荷発生層用塗布液を前記下引層上に浸漬塗布し、乾燥して、厚みが０．２μｍの電荷発生層を得た。
【０１２５】
・電荷輸送層
次に、４フッ化エチレン樹脂粒子（ＰＴＦＥ、平均粒径：０．２μｍ）３質量部およびフッ化アルキル基含有メタクリルコポリマー（重量平均分子量：３０，０００）０．０１５質量部を、テトラヒドロフラン４質量部、トルエン１質量部とともに２０℃の液温に保ち、４８時間攪拌混合し、４フッ化エチレン樹脂粒子懸濁液を得た。
【０１２６】
次に、電荷輸送材料として、下記例示化合物（１−１）で表される電荷輸送材料１質量部、下記化合物（１−Ｂ）で表される電荷輸送材料３質量部、一般式（Ａ）で表される構造単位を有するポリカーボネート樹脂（結着樹脂）として、下記例示化合物（２−３）で表されるポリカーボネート樹脂（ｍ：ｎ＝０．２：０．８）６質量部、および２，６−ジ−ｔ−ブチル−４−メチルフェノール（酸化防止剤）０．１質量部を混合して、テトラヒドロフラン２４質量部及びトルエン１１質量部に溶解し、混合液を得た。
【０１２７】
【化９】
2013195970.tif 000010
【０１２８】
次に、得られた混合液に、上記４フッ化エチレン樹脂粒子懸濁液を加えて攪拌混合した縣濁液を、微細な流路を持つ貫通式チャンバーを装着した高圧ホモジナイザー（吉田機械興行株式会社製）を用いて、５００ｋｇｆ／ｃｍ２まで昇圧しての分散処理を６回繰り返した液に、フッ素変性シリコーンオイル（商品名：ＦＬ−１００  信越シリコーン社製）を５ｐｐｍ添加し、十分に攪拌して電荷輸送層形成用塗布液を得た。
この電荷輸送層形成用塗布液を電荷発生層上に塗布して１３５℃で３０分間乾燥し、膜厚が２０μｍの電荷輸送層を形成し、電子写真感光体を得た。
【０１２９】
（実施例２〜６）
実施例１において、電荷輸送層の組成として、結着樹脂、フッ素樹脂粒子、および酸化防止剤の種類および配合量を表１の記載に従って変更した以外は、実施例１に記載の方法により電子写真感光体を得た。
【０１３０】
（比較例１〜４）
実施例１において、電荷輸送層の組成として、結着樹脂、フッ素樹脂粒子、および酸化防止剤の種類および配合量を表１の記載に従って変更した以外は、実施例１に記載の方法により電子写真感光体を得た。
【０１３１】
（評価）
各例で得られた電子写真感光体を１０℃、１５％ＲＨで一晩保管した後、１０℃、１５％ＲＨの環境下において、ＤｏｃｕＰｒｉｎｔ  Ｃ１１００（富士ゼロックス社製：除電装置有：感光体の帯電方式＝帯電ロールを感光体に接触させ−４００Ｖの直流電圧印加により帯電する直接帯電方式）に組み込み、ハーフトーン画像（中間階調画像：画像濃度２０％）を１００００枚印刷し、画像濃度ムラについて下記評価基準で判定した。
−評価基準−
Ａ：まったく画像濃度ムラが発生していないレベル
Ｂ：下記Ｃよりもうすく発生（ほとんど気づかないが、よく見ると発生しているレベル）
Ｃ：下記Ｄよりもうすく発生
Ｄ：はっきり発生しているが、全面には発生せず一部で発生
Ｅ：はっきり全面に発生
【０１３２】
また、偏摩耗の評価として、１００００枚印刷した後、感光体表面の最大摩耗部と最低磨耗部との段差（最大摩耗部−最低摩耗部）を測定した。
尚、具体的な測定方法は、１００００枚印刷した後、感光体表面全面について、フィッシャースコープ社製パーマスコープを用いて、その最大摩耗部での膜厚と最低摩耗部での膜厚を測定し、その差を求めることで偏摩耗の値とした。
【０１３３】
【表１】
2013195970.tif 000011
【０１３４】
尚、表１に示すポリカーボネートＺとは、三菱ガス化学社製の商品名：ユーピロンＺ４００をさす。
【符号の説明】
【０１３５】
１  下引層、２  電荷発生層、３  電荷輸送層、４  基体、６  単層型感光層、１０  電子写真感光体、１０Ａ  電子写真感光体、１０Ｂ  電子写真感光体、５２  帯電装置、５４  潜像形成装置、５６  現像装置、５８  転写装置、６２  クリーニング部材
【図１】
2013195970.tif 000015
【図２】
2013195970.tif 000016
【図３】
2013195970.tif 000017
【図４】
2013195970.tif 000018